【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
触媒を製造する方法であって、
（ｉ）基材を用意する工程と、
（ｉｉ）１種または複数種の粒子担持材料に、１種または複数種の白金族元素を含浸させる工程と、
（ｉｉｉ）１種または複数種のアルカリ土類元素および１種または複数種の溶媒を、工程（ｉｉ）にて得られた生成物に加えてスラリーを得る工程と、
（ｉｖ）工程（ｉｉｉ）にて得られたスラリーのｐＨを、７から１０の範囲に含まれなければ、この範囲に含まれる値に調整する工程と、
（ｖ）スラリーのｐＨを２から６の範囲に含まれる値に調整する工程と、
（ｖｉｉ）工程（ｖ）にて得られたスラリーを、１つまたは複数のコーティング工程で、基材に施す工程と
を含み、
工程（ｉｉ）にて担持材料に含浸させる１種または複数種の白金族元素がパラジウムを含み、
白金を含む１種または複数種のさらなる白金族元素を、工程（ｉｖ）の後、かつ工程（ｖ）の前に加える
方法。
【請求項２】
工程（ｉｉ）における含浸が、インシピエントウェットニスにより達成される、請求項１に記載の方法。
【請求項３】
工程（ｉ）にて用意される基材上の１つまたは複数のコーティング層が、１つまたは複数のウォッシュコート層を含む、請求項１または２に記載の方法。
【請求項４】
１種または複数種の粒子担持材料が、アルミナ、チタニア、チタニア−アルミナ、ジルコニア、ジルコニア−アルミナ、バリア−アルミナ、セリア、セリア−アルミナ、バリア−セリア−アルミナ、ランタナ−アルミナ、ランタナ−ジルコニア−アルミナ、チタニア−ジルコニア、ゼオライトおよびそれらの２種以上の混合物からなる群から選択される、請求項１から３のいずれか一項に記載の方法。
【請求項５】
工程（ｉｉ）にて、担持材料に含浸される１種または複数種の白金族元素が、Ｒｕ、Ｒｈ、Ｐｄ、Ｏｓ、Ｉｒ、Ｐｔおよびそれらの２種以上の組み合わせからなる群から選択される、請求項１から４のいずれか一項に記載の方法。
【請求項６】
工程（ｉｉｉ）にて加えられる１種または複数種のアルカリ土類元素が、Ｍｇ、Ｃａ、Ｓｒ、Ｂａ、およびそれらの２種以上の組み合わせからなる群から選択される、請求項１から５のいずれか一項に記載の方法。
【請求項７】
工程（ｉｉｉ）にて加えられる１種または複数種の溶媒が、水を含む、請求項１から６のいずれか一項に記載の方法。
【請求項８】
工程（ｉｖ）にて、ｐＨが、７．５から９の範囲に含まれる値に調整される、請求項１から７のいずれか一項に記載の方法。
【請求項９】
工程（ｉｖ）にて、ｐＨが、１種または複数種の塩基を加えることにより調整される、請求項１から８のいずれか一項に記載の方法。
【請求項１０】
工程（ｖ）にて、ｐＨが、３から５の範囲に含まれる値に調整される、請求項１から９のいずれか一項に記載の方法。
【請求項１１】
工程（ｖ）にて、ｐＨが、１種または複数種の酸を加えることにより調整される、請求項１から１０のいずれか一項に記載の方法。
【請求項１２】
１種または複数種の酸が、（Ｃ１〜Ｃ１０）カルボン酸ならびにそれらの２種以上の混合物からなる群から選択される１種または複数種のモノカルボン酸を含む、請求項１１に記載の方法。
【請求項１３】
１種または複数種の酸が、（Ｃ２〜Ｃ１０）ジカルボン酸、およびそれらの２種以上の混合物からなる群から選択される１種または複数種のジカルボン酸を含む、請求項１１または１２に記載の方法。
【請求項１４】
１種または複数種のジカルボン酸が、（Ｃ１〜Ｃ３）アルキル、（Ｃ１〜Ｃ３）アルコキシ、ヒドロキシル、ハロゲン化物、（Ｃ１〜Ｃ３）カルボニル、（Ｃ１〜Ｃ３）アミンおよびそれらの２種以上の組み合わせからなる群から選択される１つまたは複数の置換基で置換されている、請求項１３に記載の方法。
【請求項１５】
１種または複数種のアルカリ土類元素が、工程（ｖ）にてさらに加えられる、請求項１から１４のいずれか一項に記載の方法。
【請求項１６】
工程（ｉｉ）にて加えられる１種または複数種の白金族元素の全量と、工程（ｉｉｉ）にて加えられる１種または複数のアルカリ土類元素の全量とのモル比が、１：（０．１〜１０）の範囲に含まれる、請求項１から１５のいずれか一項に記載の方法。
【請求項１７】
工程（ｖ）にて得られたスラリーが、工程（ｖｉ）にて粉砕される、請求項１から１６のいずれか一項に記載の方法。
【請求項１８】
工程（ｖｉｉ）の後で、乾燥および／またはか焼する工程が実施される、請求項１から１７のいずれか一項に記載の方法。
【請求項１９】
工程（ｉ）の基材に２つ以上のウォッシュコート層を施すために、工程（ｉｉ）から（ｖｉｉ）が１回または複数回繰り返される、請求項１から１８のいずれか一項に記載の方法。
【請求項２０】
工程（ｉ）にて用意される基材がモノリス基材である、請求項１から１９のいずれか一項に記載の方法。
【請求項２１】
基材と、１つまたは複数のウォッシュコート層を含む触媒コーティングとを含む触媒であって、前記触媒コーティングが前記基材に施され、前記触媒が請求項１から２０のいずれか一項に従って得ることが可能なおよび／または得られる触媒。
【請求項２２】
１つまたは複数のウォッシュコート層が、１種または複数種の白金族元素および１種または複数種のアルカリ土類元素の両方が各々添加されている１種または複数種の粒子担持材料をそれぞれ含有する、請求項２１に記載の触媒。
【請求項２３】
１種または複数種の粒子担持材料にそれぞれ担持される、１種または複数種の白金族元素の全量と、１種または複数種のアルカリ土類元素の全量とのモル比が、１：（０．１〜１０）の範囲に含まれる、請求項２１または２２に記載の触媒。
【請求項２４】
１種または複数種の粒子担持材料に担持される１種または複数種の白金族元素が、Ｒｕ、Ｒｈ、Ｐｄ、Ｏｓ、Ｉｒ、Ｐｔおよびそれらの２種以上の組み合わせからなる群から選択される、請求項２１から２３のいずれか一項に記載の触媒。
【請求項２５】
１種または複数種の粒子担持材料に担持される１種または複数種のアルカリ土類元素が、Ｍｇ、Ｃａ、Ｓｒ、Ｂａおよびそれらの２種以上の組み合わせからなる群から選択される、請求項２１から２４のいずれか一項に記載の触媒。
【請求項２６】
１種または複数種の白金族元素および１種または複数種のアルカリ土類元素の両方が添加されている１種または複数種の粒子担持材料が、アルミナ、チタニア、チタニア−アルミナ、ジルコニア、ジルコニア−アルミナ、バリア−アルミナ、セリア、セリア−アルミナ、バリア−セリア−アルミナ、ランタナ−アルミナ、ランタナ−ジルコニア−アルミナ、チタニア−ジルコニア、ゼオライトおよびそれらの２種以上の混合物からなる群から選択される、請求項２１から２５のいずれか一項に記載の触媒。
【請求項２７】
１つまたは複数のウォッシュコート層に含有される１種または複数の粒子担持材料に添加されている１種または複数種の白金族元素の全量が、０．０１８ｇ／Ｌ（０．５ｇ／ｆｔ３）から１０．６ｇ／Ｌ（３００ｇ／ｆｔ３）の範囲に含まれる、請求項２１から２６のいずれか一項に記載の触媒。
【請求項２８】
１つまたは複数のウォッシュコート層に含有される１種または複数種の粒子担持材料に添加されている１種または複数種のアルカリ土類元素の全量が、０．０６ｇ／Ｌ（０．００１ｇ／ｉｎ３）から１８ｇ／Ｌ（０．３ｇ／ｉｎ３）の範囲に含まれる、請求項２２から２７のいずれか一項に記載の触媒。
【請求項２９】
１種または複数種の白金族元素および１種または複数種のアルカリ土類元素の両方が添加されている１種または複数種の粒子担持材料の平均粒径が、１から５０μｍの範囲に含まれる、請求項２１から２８のいずれか一項に記載の触媒。
【請求項３０】
触媒コーティングが、１種または複数種の白金族元素および１種または複数種のアルカリ土類元素の両方が添加されている１種または複数種の粒子担持材料をそれぞれ含有する２つ以上のウォッシュコート層を含む、請求項２１から２９のいずれか一項に記載の触媒。
【請求項３１】
触媒コーティングが、Ｐｄを含む第１のウォッシュコート層と、それに施された、ＰｔおよびＰｄを含む第２のウォッシュコート層とを含む、請求項３０に記載の触媒。
【請求項３２】
触媒コーティングが、第１および第２のウォッシュコート層に施されたＰｄを含む第３のウォッシュコート層をさらに含む、請求項３１に記載の触媒。
【請求項３３】
触媒基材が、モノリス基材である、請求項２１から３２のいずれか一項に記載の触媒。
【請求項３４】
排ガスの処理に対する触媒として、請求項２１から３３のいずれか一項に記載の触媒を使用する方法。